ИЗДЕЛИЯ, СИСТЕМЫ И СПОСОБЫ ДЛЯ КОВКИ СПЛАВОВ

1. Система для ковки заготовки, содержащая:
штамп;
заготовку из сплава и
прокладку, расположенную между по меньшей мере частью штампа и по меньшей мере частью заготовки из сплава, причем прокладка содержит множество слоев, включая:
первый слой, имеющий первую теплостойкость и первый коэффициент трения; и
второй слой, имеющий вторую теплостойкость и второй коэффициент трения, причем первая теплостойкость больше, чем вторая теплостойкость, и при этом первый коэффициент трения больше, чем второй коэффициент трения.
2. Система по п. 1, в которой второй слой содержит стекловолокно.
3. Система по п. 1, в которой первый слой содержит материал KOAWOOL.
4. Система по п. 1, в которой первый слой содержит волокна огнеупорной глины.
5. Система по п. 1, дополнительно содержащая крепежную деталь, приспособленную для скрепления множества слоев.
6. Система по п. 1, дополнительно содержащая третий слой, имеющий третью теплостойкость и третий коэффициент трения, причем первая теплостойкость больше, чем третья теплостойкость, при этом первый коэффициент трения больше, чем третий коэффициент трения, и первый слой расположен между вторым и третьим слоями.
7. Система по п. 6, в которой второй слой дополнительно имеет контактирующую с заготовкой поверхность, причем третий слой дополнительно имеет контактирующую с штампом поверхность.
8. Система по п. 1, в которой заготовка из сплава включает одно из слитка, болванки, прута, пластины, трубы и спеченной предварительной заготовки.
9. Система по п. 1, в которой заготовка из сплава содержит материал, выбранный из группы, состоящей из сплава на основе никеля, суперсплава на основе никеля, сплава на основе железа, сплава на основе никеля и железа, сплава на основе титана, сплава на основе никеля и титана и сплава на основе кобальта.

10. Система по п. 9, в которой заготовка из сплава содержит материал, выбранный из группы, состоящей из сплава 718 (UNS № N07718), сплава 720 (UNS № N07720), сплава Rene 41 (UNS № N07041), сплава Rene 65, сплава Rene 88, сплава Waspaloy (UNS №N07001) и сплава Inconel 100.
11. Система по п. 1, в которой штамп содержит штамп для ковки осадкой и пуансон, причем прокладка расположена между по меньшей мере частью штампа для ковки осадкой и заготовкой из сплава, при этом система дополнительно содержит вторую прокладку, и вторая прокладка расположена между по меньшей мере частью пуансона и заготовкой из сплава.
12. Многослойная прокладка для использования во время операции ковки, содержащая:
первый смазочный слой;
второй смазочный слой и
первый изолирующий слой, причем первый изолирующий слой расположен между первым и вторым смазочными слоями.
13. Многослойная прокладка по п. 12, в которой первый смазочный слой дополнительно имеет контактирующую с заготовкой поверхность, причем второй смазочный слой дополнительно имеет контактирующую с штампом поверхность.
14. Многослойная прокладка по п. 12, в которой по меньшей мере один из первого и второго смазочных слоев содержит стекловолокно.
15. Многослойная прокладка по п. 12, в которой первый изолирующий слой содержит керамические волокна.
16. Многослойная прокладка по п. 12, в которой первый изолирующий слой содержит материал KAOWOOL.
17. Многослойная прокладка по п. 12, в которой коэффициент трения первого и второго смазочных слоев меньше, чем коэффициент трения первого изолирующего слоя.
18. Многослойная прокладка по п. 12, в которой теплопроводность первого изолирующего слоя меньше, чем теплопроводность первого и второго смазочных слоев.
19. Многослойная прокладка по п. 12, дополнительно содержащая крепежную деталь для скрепления по меньшей мере первого и второго смазочных слоев друг с другом.
20. Многослойная прокладка по п. 12, в которой первый и второй смазочные слои формируют втулку для изолирующего слоя.
21. Способ обработки заготовки из сплава, включающий этапы, согласно которым:
нагревают заготовку из сплава до температуры выше комнатной температуры,
размещают многослойную прокладку между заготовкой из сплава и штампом, причем многослойная прокладка содержит смазочный слой и теплостойкий слой, и
выполняют горячую обработку заготовки из сплава.
22. Способ по п. 21, согласно которому горячая обработка заготовка из сплава включает приложение силы штампом к заготовке из сплава для деформирования заготовки из сплава.
23. Способ по п. 22, согласно которому приложение силы штампом к заготовке из сплава для деформирования заготовки из сплава включает ковку осадкой заготовки из сплава.
24. Способ по п. 21, дополнительно включающий этап, согласно которому размещают множество многослойных прокладок между заготовкой из сплава и по меньшей мере одним штампом.
25. Способ по п. 21, дополнительно включающий этап подготовки заготовки из сплава.
26. Способ по п. 21, дополнительно включающий этапы, согласно которым изготавливают изделия из подвергнутой горячей обработке заготовки из сплава, причем изделия выбраны из группы, состоящей из компонента реактивного двигателя, компонента наземной турбины, клапана, компонента двигателя, вала и крепежной детали.
27. Способ по п. 21, согласно которому нагревание заготовки из сплава до температуры выше комнатной температуры включает нагревание заготовки из сплава выше температуры рекристаллизации сплава и ниже температуры точки плавления сплава.
28. Способ по п. 21, согласно которому заготовка из сплава включает одно из слитка, болванки, прута, пластины, трубы и спеченной предварительной заготовки.
29. Способ по п. 21, согласно которому заготовка из сплава содержит чувствительный к образованию трещин сплав.

30. Способ по п. 29, согласно которому заготовка из сплава содержит материал, выбранный из группы, состоящей из сплава 718 (UNS № N07718), сплава 720 (UNS № N07720), сплава Rene 41 (UNS № N07041), сплава Rene 65, сплава Rene 88, сплава Waspaloy (UNS № N07001) и сплава Inconel 100.
31. Способ по п. 22, согласно которому смазочный слой содержит стекловолокно.
32. Способ по п. 31, согласно которому коэффициент трения смазочного слоя меньше, чем коэффициент трения теплостойкого слоя.
33. Способ по п. 21, согласно которому теплостойкий слой содержит материал KAOWOOL.
34. Способ по п. 33, согласно которому теплостойкость теплостойкого слоя больше, чем теплостойкость смазочного слоя.
35. Заготовка из сплава, обработанная способом по п. 21.
36. Подвергнутое горячей обработке изделие, сформированное из заготовки из сплава способом по п. 21.